(57)【要約】【課題】画像表示を繰り返し行っても、十分な白色濃度と十分なコントラストを有する画像を表示できる白色表示粒子を提供すること。【解決手段】少なくとも一方が透明な２枚の基板間に表示粒子を粉体形態で封入し、該基板間に電界を発生させることによって、該表示粒子を移動させて画像を表示する画像表示装置で使用される白色表示粒子であって、少なくともバインダー樹脂および白色顔料１を含有し、該白色顔料１が、屈折率２．０以上の白色無機酸化物粒子２の表面に下層３および上層４を有してなり、該下層３がシリカ層または／およびアルミナ層であり、該上層４が有機層である白色表示粒子。【選択図】図１
2010122257.tif 000002
【特許請求の範囲】
【請求項１】
少なくとも一方が透明な２枚の基板間に表示粒子を粉体形態で封入し、該基板間に電界を発生させることによって、該表示粒子を移動させて画像を表示する画像表示装置で使用される白色表示粒子であって、少なくともバインダー樹脂および白色顔料を含有し、該白色顔料が、屈折率２．０以上の白色無機酸化物粒子の表面に下層および上層を有してなり、該下層がシリカ層または／およびアルミナ層であり、該上層が有機層であることを特徴とする白色表示粒子。
【請求項２】
白色無機酸化物粒子が酸化チタン粒子、酸化ジルコニウム粒子、チタン酸化合物粒子またはそれらの混合粒子である請求項１に記載の白色表示粒子。
【請求項３】
上層が有機ケイ素化合物層である請求項１または２に記載の白色表示粒子。
【請求項４】
白色顔料が、白色無機酸化物粒子をケイ酸金属塩および／またはアルミン酸金属塩で表面処理した後、さらに有機系処理剤で表面処理してなる請求項１〜３のいずれかに記載の白色表示粒子。
【請求項５】
有機系処理剤が有機ケイ素化合物である請求項４に記載の白色表示粒子。
【請求項６】
白色顔料の体積抵抗値が１×１０１１〜１×１０１３Ω・ｃｍである請求項１〜５のいずれかに記載の白色表示粒子。
【請求項７】
白色顔料の含有量がバインダー樹脂１００重量部に対して２０〜３００重量部である請求項１〜６のいずれかに記載の白色表示粒子。
【請求項８】
少なくとも一方が透明な２枚の基板間に表示粒子を粉体形態で封入し、該基板間に電界を発生させることによって、該表示粒子を移動させて画像を表示する画像表示装置であって、表示粒子として請求項１〜７のいずれかに記載の白色表示粒子を使用した画像表示装置。
【発明の詳細な説明】
【技術分野】
【０００１】
本発明は、白色表示粒子、すなわち表示粒子を気相中で移動させて画像を表示する画像表示装置の表示粒子として使用されるのに適した白色表示粒子、および画像表示装置に関する。
【背景技術】
【０００２】
従来より、表示粒子を気相中で移動させて画像を表示する画像表示装置が知られている。画像表示装置は、少なくとも一方が透明な２枚の基板間に表示粒子が粉体形態で封入されてなり、該基板間に電界を発生させることによって、表示粒子を少なくとも一方の基板に移動・付着させて画像を表示するものである。表示粒子としては一般に、白色表示粒子を含む少なくとも２色の表示粒子が使用される。そのような画像表示装置の駆動の際には、基板間に電圧を印加して電界を発生させ、当該電界方向に基づいて表示粒子が移動する。このとき、表示粒子に含まれる２色以上の粒子は、各色の粒子が有する帯電極性の差異に基づいて、一方の基板側に移動したり、または他方の基板側に移動したりする。その結果、画像表示が達成され、電界方向を適宜選択することによって画像の表示および消去を繰り返し実行できる。そのため、画像表示装置の表示粒子として使用される粒子には、コントラストの高い明瞭な画像を得るために、着色性に優れた粒子が求められていた。特に白色表示粒子は、画像表示のベースとなるため、当該白色表示粒子からなる層の白色濃度は重要であり、白色度に優れた白色表示粒子が求められていた。
【０００３】
白色表示粒子は一般にバインダー樹脂中に白色顔料を分散させることによって製造されている。白色顔料としては、隠蔽率、屈折率の観点から、酸化チタン、酸化亜鉛、酸化ジルコニウムを使用することが知られている。具体的には、例えば、特許文献１では、粒子径が０．５〜１０μｍであり、特定の粒径分布を持ち、かつ酸化チタンを２０重量％以上含有する電子ペーパー用着色樹脂微粒子が提案されている。そのような着色樹脂微粒子において、酸化チタンは表面処理されることなく使用される。しかしながら、酸化チタンなどの無機材料はバインダー樹脂との親和性が低く、分散不良を起こしやすいといった問題や、低抵抗であるため、高充填にすると表示粒子の帯電性を悪化させるといった問題があった。そのため、十分な白色濃度が得られず、十分なコントラストが得られなかった。
【０００４】
そこで、特許文献２では、酸化チタンの平均分散径が１μｍ以下である表示デバイス用粒子（白色粒子）が提案されている。そのような粒子において、酸化チタンは、親油性カップリング剤で表面処理して使用される。しかしながら、酸化チタンを直接、親油性カップリング剤で表面処理するため、酸化チタンと処理剤との反応性が乏しかった。そのため、表面処理の効果は十分には現れず、特に繰り返し表示時において白色濃度およびコントラストの悪化は顕著であった。
【特許文献１】特開２００４−２８７０６１号公報
【特許文献２】特開２００５−１０７３９５号公報
【発明の開示】
【発明が解決しようとする課題】
【０００５】
本発明は、画像表示を繰り返し行っても、十分な白色濃度と十分なコントラストを有する画像を表示できる白色表示粒子および画像表示装置を提供することを目的とする。
【課題を解決するための手段】
【０００６】
本発明は、少なくとも一方が透明な２枚の基板間に表示粒子を粉体形態で封入し、該基板間に電界を発生させることによって、該表示粒子を移動させて画像を表示する画像表示装置で使用される白色表示粒子であって、少なくともバインダー樹脂および白色顔料を含有し、該白色顔料が、屈折率２．０以上の白色無機酸化物粒子の表面に下層および上層を有してなり、該下層がシリカ層または／およびアルミナ層であり、該上層が有機層であることを特徴とする白色表示粒子に関する。
【０００７】
本発明はまた、少なくとも一方が透明な２枚の基板間に表示粒子を粉体形態で封入し、該基板間に電界を発生させることによって、該表示粒子を移動させて画像を表示する画像表示装置であって、表示粒子として上記白色表示粒子を使用した画像表示装置に関する。
【発明の効果】
【０００８】
本発明に係る白色表示粒子によれば、画像表示を繰り返し行っても、十分な白色濃度と十分なコントラストを有する画像を表示できる。
【発明を実施するための最良の形態】
【０００９】
［白色表示粒子］
本発明に係る白色表示粒子は、少なくともバインダー樹脂および白色顔料を含有するものである。
【００１０】
本発明の白色表示粒子に含有される白色顔料は白色無機酸化物粒子の表面に下層および上層を有するものである。例えば、図１に示すように、白色顔料１は、白色無機酸化物粒子２の表面に下層３および上層４を順次有してなっている。図１は本発明の白色表示粒子に含有される白色顔料の一例の断面模式図である。
【００１１】
本発明の白色顔料１は、白色無機酸化物粒子２の表面に、下層３としてのシリカ層または／およびアルミナ層を介して、有機層４を備えた構成を有する。すなわち、白色顔料１においては、白色無機酸化物粒子２よりも表面の水酸基が多いシリカ層または／およびアルミナ層を、白色無機酸化物粒子２と有機層４との間に有する。これにより、有機層４を構成する化合物との反応の活性点である水酸基が増加するので、白色無機酸化物粒子２の表面を、下層３を介して有機層４が完全に被覆することができる。そのため、有機層４単独では得られない顔料の高抵抗化と優れた分散性が達成される。したがって、表示粒子の帯電性低下を抑制しながらも、白色顔料１を高充填可能となる。それらの結果として、白色表示粒子の白色度を向上できると共に、画像を繰り返し表示した場合にも経時的なコントラストの低下を有効に抑制できる。
【００１２】
白色無機酸化物粒子２は、屈折率ｎが２．０以上、特に２．０〜４．０、好ましくは２．０〜３．０の無機酸化物からなる粒子である。そのような無機酸化物粒子として、例えば、酸化チタン粒子（ｎ＝約２．５〜２．７）、酸化ジルコニウム粒子（ｎ＝約２．４）、チタン酸化合物粒子（ｎ＝約２．３〜２．５）またはそれらの混合粒子が使用できる。屈折率が小さすぎる無機酸化物粒子を用いると、隠蔽力が小さいので、画像表示をした際に、十分な白色濃度が得られず、コントラストが得られない。
【００１３】
屈折率は物質固有の特性値であり、本明細書中、屈折率は化学大辞典（共立出版株式会社）に記載されている値を用いている。
【００１４】
酸化チタン粒子としては一般に、ルチル型，アナターゼ型，ブルカイト型の結晶構造のものが知られており、いずれの結晶構造のものが使用されてもよい。
【００１５】
チタン酸化合物粒子の具体例としては、例えば、チタン酸カルシウム（ＣａＴｉＯ3）、チタン酸マグネシウム（ＭｇＴｉＯ3）、チタン酸ストロンチウム（ＳｒＴｉＯ3）、チタン酸バリウム（ＢａＴｉＯ3）等が挙げられる。この中でも、環境への影響等の視点から、チタン酸カルシウム、チタン酸マグネシウム、チタン酸ストロンチウムが好ましい。
【００１６】
隠蔽力の観点から、白色無機酸化物粒子は、屈折率が高いルチル型酸化チタンが好ましい。
【００１７】
下層３は、シリカ層または／およびアルミナ層である。下層がシリカ層とアルミナ層との複合層である場合、それらの形成順序は特に制限されるものではない。白色濃度およびコントラストをより一層向上させる観点から、好ましい下層はシリカ層とアルミナ層との複合層である。白色顔料が下層３を有しないと、顔料の抵抗が低下し、分散性が低下するので、顔料を高充填できず、しかも表示粒子の帯電性が低下する。そのため、画像表示を繰り返し行ったとき、十分な白色濃度が得られず、コントラストが低下する。
【００１８】
下層３は、白色無機酸化物粒子２をケイ酸金属塩および／またはアルミン酸金属塩で表面処理することにより形成できる。例えば、ケイ酸金属塩を使用することにより、シリカ層が形成される。また例えば、アルミン酸金属塩を使用することにより、アルミナ層が形成される。また例えば、ケイ酸金属塩を使用してシリカ層を形成した後、アルミン酸金属塩を使用してアルミナ層を形成することにより、複合層が形成される。
【００１９】
具体的には、例えば、被処理粒子の水系スラリーにケイ酸金属塩を添加し、塩基性雰囲気下で加熱しながら撹拌し、中性雰囲気下にすることによって、被処理粒子の表面にシリカ層を形成できる。
ケイ酸金属塩は、シリカを生成し得るものであれば特に制限されず、例えば、ケイ酸ナトリウム、ケイ酸カリウム等のケイ酸アルカリ金属塩が使用できる。
【００２０】
また例えば、被処理粒子の水系スラリーにアルミン酸金属塩を添加し、中性雰囲気下で加熱しながら撹拌することによって、被処理粒子の表面にアルミナ層を形成できる。
アルミン酸金属塩は、アルミナを生成し得るものであれば特に制限されず、例えば、アルミン酸ナトリウム、アルミン酸カリウム等のアルミン酸アルカリ金属塩が使用できる。
【００２１】
ケイ酸金属塩またはアルミン酸金属塩の添加量は通常、被処理粒子１００重量部に対してＳｉＯ２換算もしくはＡｌ２Ｏ３換算で１〜３０重量部であり、好ましくは５〜１０重量部である。
【００２２】
シリカ層およびアルミナ層の構造は、本発明の目的が達成される限り特に制限されず、通常は連続相構造、例えばいわゆる膜構造を有するが、本発明は、シリカ層の一部または全部が、シリカの粒子形態での析出により、粒子層の構造を有することを妨げるものではない。また本発明は、アルミナ層の一部または全部が、アルミナの粒子形態での析出により、粒子層の構造を有することを妨げるものではない。
【００２３】
下層３の厚みは、本発明の目的が達成される限り特に制限されず、通常は１〜１００ｎｍであり、５〜３０ｎｍが好ましい。下層がシリカ層とアルミナ層との複合層である場合、それらの合計厚みが上記範囲内であればよい。
【００２４】
下層の厚みは、透過型顕微鏡ＪＥＭ−２０１０Ｆ（日本電子社製）を用いて測定した。測定試料には、白色無機酸化物粒子の表面に下層を形成してなる粒子をエポキシ樹脂に包埋し、60℃で24時間硬化後、ダイヤモンド歯を供えたミクロトームを用い平面を切り出すことにより、断面を平滑化し、粒子断面の観察できるブロックを用いた。下層を目視観察により確認し、粒子最表面からコアまでの距離を測定し、その平均値をシェル膜厚として算出した。測定を行う粒子の数は、最低でも１０個以上とする。
【００２５】
白色無機酸化物粒子表面に下層を形成したものは、市販品として入手可能である。
例えば、酸化チタン粒子表面にシリカ層およびアルミナ層を有するものは、ＪＲ−４０３（テイカ株式会社製）、Ｒ７８０（石原産業株式会社製）として入手可能である。
【００２６】
上層４は有機層であり、好ましくは有機ケイ素化合物層である。白色顔料が上層４を有しないと、顔料の高抵抗化が達成できず、表面に露出した低抵抗の顔料により電荷のリークが発生するので、画像表示を繰り返し行ったとき、十分な白色濃度が得られず、コントラストが低下する。
【００２７】
上層４は、有機系処理剤、好ましくは有機ケイ素化合物で表面処理することによって形成できる。
具体的には有機系処理剤を被処理粒子表面に塗布した後、窒素雰囲気下で撹拌しながら加熱することによって、被処理粒子表面に上層を形成できる。塗布方法は特に制限されず、例えば、スプレーコート法、浸漬法等が使用可能である。
【００２８】
有機系処理剤としては、有機ケイ素化合物が挙げられる。有機ケイ素化合物は有機基およびケイ素原子を含有する化合物である。本明細書中、有機基は炭化水素基であり、例えば、炭素数１〜６のアルキル基、炭素数１〜６のアルキルオキシ基、ビニル基、アリル基、（メタ）アクリロイル基、（メタ）アクリロイルオキシ基、フェニル基、ベンジル基、アミノ基、メルカプト基、エポキシ基、イソシアネート基等が挙げられる。
有機ケイ素化合物としては、例えば、有機シロキサン、有機シランカップリング剤、有機シラザン等が挙げられる。
【００２９】
有機シロキサンは有機基とシロキサン結合を有するものである。有機シロキサンの具体例として、例えば、メチルハイドロジェンジシロキサン、ジメチルジシロキサン、へキサメチルジシロキサン、１，３−ジビニルテトラメチルジシロキサン、１，３−ジフェニルテトラメチルジシロキサン、メチルハイドロジェンポリシロキサン、ジメチルポリシロキサン、アミノ変性シロキサン等が挙げられる。
【００３０】
有機シランカップリング剤は有機基を有するシラン化合物である。有機シランカップリング剤の具体例として、例えば、トリメチルシラン、オクチルトリメトキシシラン、トリメチルクロルシラン、トリメチルエトキシシラン、ジメチルジクロルシラン、ジクロロシラン、メチルトリクロルシラン、アリルジメチルクロルシラン、アリルフェニルジクロルシラン、ベンジルジメチルクロルシラン、ブロムメチルジメチルクロルシラン、α−クロルエチルトリクロルシラン、β−クロルエチルトリクロルシラン、クロルメチルジメチルクロルシラン、トリオルガノシリルメルカプタン、トリメチルシリルメルカプタン、トリオルガノシリルアクリレート、ビニルジメチルアセトキシシラン、ジメチルジエトキシシラン、ジメチルジメトキシシラン、ジフェニルジエトキシシラン等が挙げられる。
【００３１】
有機シラザンは有機基を有するシラザン化合物である。有機シラザンの具体例として、例えば、ヘキサメチルジシラザン、トリメチルジシラザン、テトラメチルジシラザン、ヘキサメチルシクロトリシラザン、ヘプタメチルジシラザン等が挙げられる。
【００３２】
有機系処理剤の添加量は通常、被処理粒子１００重量部に対して１〜３０重量部であり、好ましくは５〜２０重量部である。
【００３３】
上層４の厚みは、本発明の目的が達成される限り特に制限されず、通常は０．１〜５０ｎｍであり、１〜２０ｎｍが好ましい。
上層の厚みは、下層の厚みと同様の方法によって測定できる。詳しくは、測定試料として、白色無機酸化物粒子の表面に下層および上層を形成してなる粒子を用いること以外、下層の厚みと同様の方法により、下層の厚みと上層の厚みとの和を算出する。当該和から、下層の厚みを減じて、上層の厚みを得ることができる。
【００３４】
本発明で含有される白色顔料は体積抵抗値が１×１０１０Ω・ｃｍ以上、特に１×１０１０〜１×１０１３Ω・ｃｍであり、好ましくは１×１０１１〜１×１０１２Ω・ｃｍである。
【００３５】
顔料の体積抵抗値は、粉体の状態で一定の圧力を加えられた条件で測定された値であり、詳しくは常温常湿環境で以下の方法によって測定された値を用いている。
顔料の体積抵抗は、温度２０〜２５℃、湿度５０±５％の条件下で、図７に示すような抵抗測定装置を用いて測定する。同図において、５１は測定粒子層（試料層）、５２は絶縁性のパイプ、５３は黄銅製の重り、５４は黄銅製の底板、５５は抵抗計である。該抵抗測定装置の読み値Ｒ（Ω）、試料層の断面積Ｓ（ｃｍ2）及び試料層の厚さｔ（ｃｍ）から、以下の式によって顔料の静抵抗を求める。尚、本発明では、５００ｇ／ｃｍ2の加重が試料層にかけられ、印加電圧が１０００Ｖの条件で実施する。
静抵抗（Ω・ｃｍ）＝Ｒ×Ｓ／ｔ
【００３６】
白色顔料は平均一次粒径が１００〜４００ｎｍ、好ましくは１５０〜３００ｎｍである。
【００３７】
本明細書中、顔料の平均一次粒径は一次粒子の個数平均粒径であり、マイクロトラックＵＰＡ−１５０（日機装社製）によって測定された値を用いている。
測定手順としては、５０ｍｌのメスシリンダーに測定用顔料を０．１ｇ入れ、純水を２５ｍｌ加え、超音波洗浄機「ＵＳ−１（ａｓ ｏｎｅ社製）」を用いて３分間分散させ測定用試料を作製する。次いで、測定用試料３ｍｌを「マイクロトラックＵＰＡ−１５０」のセル内に投入し、Sample Loadingの値が０．１〜１００の範囲にあることを確認する。そして、下記測定条件にて測定する。
測定条件；
Transparency(透明度)：Yes
Refractive Index(屈折率)：1.59
Particle Density(粒子比重)：1.05g/cm3
Spherical Particles(球形粒子)：Yes
溶媒条件
Refractive Index(屈折率)：1.33
Viscosity(粘度)：Hight(temp) 0.797x10-3Pa・S、Low(temp) 1.002x10-3Pa・S）
【００３８】
白色顔料の含有量は、本発明の目的が達成される限り特に制限されず、通常はバインダー樹脂１００重量部に対して５〜３５０重量部であり、白色濃度およびコントラストをより一層向上させる観点から好ましくは２０〜３００重量部である。白色顔料は２種類以上組み合わせて含有されてよく、その場合、それらの合計量が上記範囲内であればよい。
【００３９】
バインダー樹脂は、特に限定されるものではなく、従来から表示粒子の分野で使用されているバインダー樹脂が使用可能である。バインダー樹脂の具体例として、例えば、スチレンアクリル樹脂、ポリスチレン樹脂、ポリアクリル樹脂、ポリメタクリル樹脂、ポリアミド樹脂、ポリエステル樹脂、ポリカーボネート樹脂、エポキシ樹脂、ポリエーテル樹脂、ポリスルホン樹脂、ポリウレタン樹脂、フッ素系樹脂、シリコーン系樹脂等が挙げられる。好ましいバインダー樹脂はスチレンアクリル樹脂、ポリスチレン樹脂、ポリアクリル樹脂である。
【００４０】
バインダー樹脂の重量平均分子量は、耐熱性の観点から、５０００〜２０００００、特に１５０００〜１０００００が好ましい。
本明細書中、重量平均分子量はＨＬＣ−８２２０（東ソー社製）によって測定された値を用いている。
【００４１】
本発明の白色表示粒子は所望により荷電制御剤、流動化剤、蛍光増白剤等の添加剤を有してもよい。荷電制御剤は白色表示粒子に内添されてもよいし、または外添されてもよい。流動化剤は白色表示粒子に外添される。
【００４２】
荷電制御剤は、特に限定されるものではなく、例えば、電子写真用トナーの分野で公知の荷電制御剤が用いられる。具体例として、例えば、サリチル酸金属錯体、含金属アゾ染料、４級アンモニウム塩化合物、ニトリイミダゾール誘導体等の負荷電制御剤、ならびにニグロシン系染料、トリフェニルメタン化合物、イミダゾール誘導体等の正荷電制御剤が挙げられる。荷電制御剤の配合量は、例えば粒子中に内添される場合、バインダー樹脂１００重量部に対して０．１〜５重量部が好ましく、また例えば粒子に外添される場合、バインダー樹脂粒子１００重量部に対して０．５〜２重量部が好ましい。
【００４３】
流動化剤は、例えば、シリカ粒子、酸化チタン粒子、酸化アルミニウム粒子、炭酸カルシウム粒子等が挙げられる。流動化剤の平均一次粒径は通常、５〜１００ｎｍである。流動化剤の配合量は白色表示粒子１００重量部に対して０．１〜１０重量部が好ましい。
【００４４】
本発明の白色表示粒子が有する白色は、後述する画像表示装置において白色画像を表示したとき、０．６０以下、好ましくは０．５０以下、より好ましくは０．３５以下の白色濃度を達成するような白さであればよい。
【００４５】
白色表示粒子の製造方法は、特に限定されるものではなく、たとえば、電子写真方式の画像形成に使用されるトナーの製造方法等のような樹脂粒子を製造する公知の方法を応用することにより対応が可能である。白色表示粒子の具体的な製造方法としては、たとえば、以下の方法が挙げられる。
（１）少なくともバインダー樹脂および白色顔料を混練し、粉砕・分級した後、所望により外添成分を混合して白色表示粒子を製造する；
（２）水系媒体中で、少なくとも重合性単量体と白色顔料を機械的に撹拌して液滴を形成し、重合を行った後、所望により外添成分を混合して白色表示粒子を製造する（懸濁重合法）；
（３）界面活性剤を含有させた水系媒体中に、少なくとも重合性単量体を滴下し、ミセル中で重合反応を行って１００〜１５０ｎｍの重合体粒子を製造した後、白色顔料と凝集剤を添加してこれらの粒子を凝集・融着させる。その後、所望により外添成分を混合して白色表示粒子を製造する（乳化重合凝集法）。
【００４６】
白色表示粒子の体積平均粒径は通常、１〜５０μｍであり、好ましくは１〜３０μｍである。
【００４７】
体積平均粒径は体積基準メディアン径（ｄ５０径）であって、マルチサイザー３（ベックマン・コールター社製）に、データ処理用のコンピューターシステムを接続した装置を用いて測定、算出することができる。
測定手順としては、サンプル０．０２ｇを界面活性剤溶液２０ｍｌ（粒子を分散させるためのもので、界面活性剤成分を含む中性洗剤を純水で１０倍希釈した界面活性剤溶液）で馴染ませた後、超音波分散を１分間行い、分散液を作製する。この分散液を、サンプルスタンド内のＩＳＯＴＯＮII（ベックマン・コールター社製）の入ったビーカーに、測定濃度１０％になるまでピペットにて注入し、測定機カウントを２５００個に設定して測定する。なお、マルチサイザー３のアパチャー径は５０μｍのものを使用する。
【００４８】
［画像表示装置］
本発明に係る画像表示装置は表示粒子として少なくとも上記した白色表示粒子を使用するものである。以下、本発明の画像表示装置について詳細に説明する。なお、本発明に係る画像表示装置は、「粉体ディスプレイ」とも呼ばれるものである。
【００４９】
本発明に係る画像表示装置は、少なくとも一方が透明な２枚の基板間に上記した表示粒子を粉体形態で封入してなり、該基板間に電界を発生させることによって、該表示粒子を移動させて画像を表示するものである。
【００５０】
本発明に係る画像表示装置の代表的な構成断面を図２に示す。図２（ａ）は、基板１１、１２上に層構造の電極１５を設け、電極１５表面に絶縁層１６を設けたものである。図２（ｂ）に示す画像表示装置は、装置内に電極を設けていない構造のもので、装置外部に設けられた電極を介して電界を付与させ、表示粒子の移動を行える様にしたものである。図２（ａ）および図２（ｂ）における同じ符号は同じ部材を意味するものとする。図２は図２（ａ）および図２（ｂ）を包含して意味するものとする。図２の画像表示装置１０は、図に示す様に、基板１１側より画像を視認するものとするが、本発明では基板１１側より画像を視認するものに限定されるものではない。また、図２（ｂ）に示すタイプは、装置自体に電極１５が設けられていない分、装置の構造を簡略化させ、その製造工程を短縮化することができるメリットがある。図２（ｂ）に示すタイプの画像表示装置１０を電圧印加可能な装置にセットして電圧印加を行う様子を示すものを図４に示す。なお、本発明に係る画像表示装置の断面構成は図２（ａ）と（ｂ）に示すものに限定されるものではない。
【００５１】
図２（ａ）の画像表示装置１０の最外部には、当該画像表示装置を構成する筐体である２つの基板１１と１２が対向して配置されている。基板１１と１２は双方が向き合う側の面上に電圧印加を行うための電極１５が設けられ、さらに、電極１５上に絶縁層１６が設けられている。基板１１と１２には、電極１５と絶縁層１６が設けられ、電極１５と絶縁層１６を有する側の面を対向させて形成される隙間１８には表示粒子が存在する。図２に示す画像表示装置１０は、表示粒子として黒色表示粒子（以下、黒色粒子という）２１と白色表示粒子（以下、白色粒子という）２２の２種類の表示粒子を隙間１８に存在させている。なお、黒色粒子の代わりに他の有色粒子を用いても良い。また、図２の画像表示装置１０では、隙間１８が基板１１と１２及び２つの隔壁１７により四方を囲んだ構造となっており、表示粒子は隙間１８に封入された状態で存在している。
【００５２】
黒色粒子および他の有色粒子等の表示粒子は、画像表示装置の分野で従来から使用されている公知のものが使用可能である。黒色粒子および他の有色粒子等の表示粒子は、例えば、前記白色顔料の代わりに、公知の黒色顔料や有色顔料（イエロー顔料、マゼンタ顔料、シアン顔料）を使用すること以外、前記白色表示粒子の製造方法と同様の方法により製造可能である。黒色顔料や他の有色顔料の含有量は通常、バインダー樹脂１００重量部に対して１〜３０重量部であり、好ましくは５〜１０重量部である。
【００５３】
隙間１８の厚さは、封入された表示粒子が移動可能で画像のコントラストを維持できる範囲であれば、特に限定されるものではなく、通常は１０μｍ乃至５００μｍ、好ましくは１０μｍ乃至１００μｍである。隙間１８内における表示粒子の体積占有率は、５％乃至７０％であり、好ましくは３０％乃至６０％である。表示粒子の体積占有率を上記範囲にすることにより、隙間１８内で表示粒子がスムーズに移動でき、また、コントラストのよい画像が得られる。
【００５４】
次に、画像表示装置１０の隙間１８での表示粒子の挙動について説明する。
本発明に係る画像表示装置は、２枚の基板間に電圧を印加されて電界が形成されると、帯電している表示粒子は電界方向に基づいて移動する様になる。この様に、表示粒子が存在する基板間に電圧を印加することにより、帯電した表示粒子が基板間を移動して画像表示を行うものである。
【００５５】
本発明に係る画像表示装置における画像表示は以下の手順により行われるものである。
（１）表示媒体として用いる表示粒子を、キャリアによる摩擦帯電等の公知の方法により帯電させる。
（２）対向する２枚の基板間に表示粒子を封入し、この状態で基板間に電圧を印加する。
（３）基板間への電圧印加により、基板間に電界が形成される。
（４）表示粒子は、電極間の電界の力の作用により表示粒子の極性と反対側の電界方向に沿って基板表面に引き寄せられ、画像表示が行える様になる。
（５）また、基板間の電界方向を変えることにより、表示粒子の移動方向を切り換える。この移動方向の切換えにより画像表示を様々に変えることができる。
【００５６】
なお、上述した公知の方法による表示粒子の帯電方法としては、たとえば、キャリアに接触させて摩擦帯電により表示粒子を帯電させる方法、帯電極性の異なる２色の表示粒子を混合、撹拌して両者間の摩擦帯電により表示粒子を帯電させる方法等が挙げられるが、本発明では、キャリアを使用し、帯電した表示粒子を基板内に封入することが好ましい。
【００５７】
基板間への電圧印加に伴う表示粒子の移動の例を図３と図４に示す。
図３（ａ）は、基板１１と１２の間に電圧を印加する前の状態を示しており、電圧印加前は視認側の基板１１近傍には正帯電した白色粒子２２が存在している。この状態は画像表示装置１０が白色画像を表示しているものである。また、図３（ｂ）は、電極１５に電圧を印加した後の状態を示しており、基板１１に正の電圧を印加することで負に帯電した黒色粒子２１が視認側の基板１１近傍に移動し、白色粒子２２は基板１２側に移動している。この状態は画像表示装置１０が黒色画像を表示しているものである。
【００５８】
図４は、図２（ｂ）に示した画像表示装置１０に電極を有さないタイプのものを電圧印加装置３０にセットし、この状態で電圧を印加する前の様子（図４（ａ））と電圧を印加した後の様子（図４（ｂ））を示したものである。図２（ｂ）に示すタイプの画像表示装置１０も電極１５を有する画像表示装置１０と同様、基板１１に正の電圧を印加することで負に帯電した黒色粒子２１が視認側の基板１１近傍に移動し、正に帯電した白色粒子２２は基板１２側に移動している。
【００５９】
次に、図２に示す画像表示装置１０を構成する基板１１、１２、電極１５、絶縁層１６、および隔壁１７について説明する。
【００６０】
先ず、画像表示装置１０を構成する基板１１と１２について説明する。画像表示装置１０では、観察者は基板１１と１２の少なくとも一方の側から表示粒子により形成される画像を視認するので、観察者が視認する側に設けられる基板は透明な材質のものが求められる。したがって、観察者が画像を視認する側に使用される基板は、たとえば可視光透過率が８０％以上の光透過性の材料が好ましく、８０％以上の可視光透過率を有することにより十分な視認性が得られる。なお、画像表示装置１０を構成する基板のうち、画像を視認する側の反対側に設けられる基板の材質は必ずしも透明なものである必要はない。
【００６１】
基板１１、１２の厚さは、それぞれ２μｍ〜５ｍｍが好ましく、さらに、５μｍ〜２ｍｍがより好ましい。基板１１、１２の厚さが上記範囲のとき、画像表示装置１０に十分な強度を付与するとともに基板の間隔を均一に保つことができる。また、基板の厚さを上記範囲とすることでコンパクトで軽量な画像表示装置を提供することができるので、広い分野での当該画像表示装置の使用を促進させる。さらに、画像を視認する側の基板の厚みを上記範囲とすることにより、表示画像の正確な視認が行え表示品質に支障を与えない。
【００６２】
可視光透過率が８０％以上の材料としては、ガラスや石英等の可撓性を有さない無機材料や、後述する樹脂材料に代表される有機材料や金属シート等が挙げられる。このうち、有機材料や金属シートは画像表示装置にある程度の可撓性を付与することができる。可視光透過率を８０％以上とすることが可能な樹脂材料としては、たとえば、ポリエチレンテレフタレートやポリエチレンナフタレート等に代表されるポリエステル樹脂や、ポリカーボネート樹脂、ポリエーテルスルホン樹脂、ポリイミド樹脂等が挙げられる。また、ポリメチルメタクリレート（ＰＭＭＡ）に代表されるアクリル酸エステルやメタクリル酸エステルの重合体であるアクリル樹脂やポリエチレン樹脂等のビニル系の重合性単量体をラジカル重合して得られる透明樹脂も挙げられる。
【００６３】
電極１５は基板１１と１２の面上に設けられ、電圧印加により基板間すなわち隙間１８に電界を形成するものである。電極１５は、前述の基板と同様に、観察者が画像を視認する側に透明なものを設ける必要がある。
【００６４】
画像を視認する側に設けられる電極の厚みは、導電性を確保するとともに光透過性に支障を来さないレベルにすることが求められ、具体的には３ｎｍ〜１μｍが好ましく、５ｎｍ〜４００ｎｍがより好ましい。なお、画像を視認する側に設けられる電極の可視光透過率は、基板同様、８０％以上とすることが好ましい。画像を視認する側の反対側に設けられる電極の厚みも上記範囲とすることが好ましいが、透明なものにする必要はない。
【００６５】
電極１５の構成材料としては、金属材料や導電性金属酸化物、あるいは、導電性高分子材料等が挙げられる。具体的な金属材料としては、たとえば、アルミニウム、銀、ニッケル、銅、金等が挙げられ、導電性金属酸化物の具体例としては、インジウム・スズ酸化物（ＩＴＯ）、酸化インジウム、アンチモン・スズ酸化物（ＡＴＯ）、酸化スズ、酸化亜鉛等が挙げられる。さらに、導電性高分子材料としては、たとえば、ポリアニリン、ポリピロール、ポリチオフェン、ポリアセチレン等が挙げられる。
【００６６】
電極１５を基板１１や１２上に形成する方法としては、たとえば、薄膜上の電極を設ける場合には、スパッタリング法や真空蒸着法、化学蒸着法（ＣＶＤ法；Ｃｈｅｍｉｃａｌ  Ｖａｐｏｒ  Ｄｅｐｏｓｉｔｉｏｎ）、塗布法等が挙げられる。また、導電性材料を溶媒やバインダ樹脂に混合させ、この混合物を基板に塗布して電極を形成する方法もある。
【００６７】
絶縁層１６は電極１５の表面に設けられ、絶縁層１６表面で表示粒子２１，２２と接触する構成となっているが、必ずしも設けなければならないというわけではない。絶縁層１６は表示粒子２１、２２を移動させる際に印加される電圧によって帯電量の変化を緩和する役割をもっている。また、疎水性の高い構造をもつ樹脂に、凹凸を付与することによって、表示粒子との物理的な付着力を低減でき、駆動電圧を低減させる働きももっている。絶縁層１６を構成する材料としては、電気絶縁性を有する薄膜化可能な材料であって、所望により透明性を有するものである。画像を視認する側に設けられる絶縁層は可視光透過率を、基板同様、８０％以上とすることが好ましい。具体例として、シリコーン樹脂、アクリル樹脂、ポリカーボネート樹脂等が挙げられる。
【００６８】
絶縁層１６の厚みは０．０１μｍ以上１０．０μｍ以下とすることが好ましい。すなわち、絶縁層１６の厚みが上記範囲の時は、電極１５間にそれほど大きな電圧を印加せずに表示粒子２１，２２が移動でき、たとえば、電気泳動法による画像形成で印加したレベルの電圧を付与して画像表示が行えるので好ましい。
【００６９】
隔壁１７は、上下基板間の隙間１８を確保するものであり、図５上段の右側および左側の図に示すように基板１１，１２の縁部だけでなく、必要に応じて内部にも形成できる。隔壁１７の幅、特に画像表示面１８ａ側の隔壁の厚みは、例えば図５上段の右側の図に示すように、表示画像の鮮明性を確保する上からできるだけ薄くした方がよい。
【００７０】
基板１１，１２の内部に形成される隔壁１７は、図５上段の右側および左側の図中、表裏方向に連続的に形成されても、断続的に形成されてもよい。
隔壁１７の形状および配置を制御することにより、隔壁１７により仕切られた隙間１８のセルを様々な形状で配置できる。隙間１８を基板１１の視認方向から見た時のセルの形状および配置の例を図５下段の図に示す。セルは、図５下段の図に示すように、四角形状、三角形状、ライン状、円形状、六角形状等にて、複数個で、ハニカム状や網目状に配置することができる。
【００７１】
隔壁１７は、たとえば以下に挙げる方法を用いて画像を視認する側の反対側の基板上を加工処理することにより形成できる。隔壁１７を形成する方法としては、たとえば、樹脂材料等によるエンボス加工や熱プレス射出成形による凹凸形成、フォトリソグラフ法やスクリーン印刷等が挙げられる。
【００７２】
画像表示装置は、例えば以下に示す電子写真現像方式によって製造可能である。
２枚の基板１１に、電極１５および所望により絶縁層１６を形成し、一対の電極付き基板を得る。表示粒子２１およびキャリア２１０を混合することにより表示粒子２１を負帯電させ、混合物（２１，２１０）を、図６（ａ）に示すように、導電性のステージ１００上に置き、一方の電極付き基板を、ステージ１００と所定の間隔を空けて設置する。次いで、図６（ａ）に示すように、電極１５に正極性の直流電圧と交流電圧を印加して、負帯電の表示粒子２１を付着させる。
表示粒子２２およびキャリア２２０を混合することにより表示粒子２２を正帯電させ、混合物（２２，２２０）を、図６（ｂ）に示すように、導電性のステージ１００上に置き、他方の電極付き基板を、ステージ１００と所定の間隔を空けて設置する。次いで、図６（ｂ）に示すように、電極１５に負極性の直流電圧と交流電圧を印加して、正帯電の表示粒子２２を付着させる。負帯電の表示粒子を付着させた電極付き基板と、正帯電の表示粒子を付着させた電極付き基板とを、図６（ｃ）に示すように、所定の間隔になるように隔壁で調整して重ね、基板周辺を接着し、画像表示装置を得ることができる。
【実施例】
【００７３】
＜実施例１＞
［白色顔料Ａ］
水１０００ｇに、平均一次粒径２３０ｎｍのルチル型酸化チタン３００ｇを添加・混合し、スラリーを調製した。スラリーを８０℃、ｐＨ９．０に調整し、酸化チタン１００重量部に対してＳｉＯ２換算で５重量部のケイ酸ナトリウムを添加した後、ｐＨが７．５になるように硫酸（１規定）を２時間かけて滴下し、その後、１０分間撹拌した。次に、アルミン酸ナトリウムを、酸化チタン１００重量部に対してＡｌ２Ｏ３換算で５重量部添加した後、ｐＨ７．０に調整し、３０分間撹拌した。スラリーを冷却、ろ過、洗浄、乾燥した後、ジェットミル（ミクロンジェットミルＭＪＴホソカワミクロン社製）で粉砕することにより、シリカ膜およびアルミナ膜で被覆された酸化チタンを得た。
得られた酸化チタン１００重量部に対してメチルハイドロジェンポリシロキサン１０重量部を噴霧した後、窒素雰囲気下に１２０℃で８時間、ゆるい撹拌下に加熱した。次いで、空気循環下に１００℃で５時間、ゆるい撹拌下に加熱して脱臭を行い、白色顔料を得た。
【００７４】
［白色表示粒子］
下記した樹脂及び顔料をヘンシェルミキサ（三井三池鉱業社製）に投入し、撹拌羽根の周速を２５ｍ／秒に設定して５分間混合処理して混合物とした。
スチレンアクリル樹脂（重量平均分子量２０，０００）          １００重量部
白色顔料Ａ                                                  １５０重量部
上記混合物を二軸押出混練機で混練し、次いで、ハンマーミルで粗粉砕した後、ターボミル粉砕機（ターボ工業社製）で粉砕処理し、さらに、コアンダ効果を利用した気流分級機で微粉分級処理を行って、体積平均粒径が１０．０μｍの白色母体粒子を得た。次に、白色母体粒子１００重量部に、平均一次粒径が１５ｎｍのシリカ粒子（RA200；アエロジル社製）１．０重量部を添加し、ヘンシェルミキサ（三井三池鉱業社製）に投入し、撹拌羽根の周速を５５ｍ／秒に設定して３０分間混合処理を行い、白色表示粒子を得た。その後、得られた表示粒子を熱風球形化装置（日本ニューマチック工業製サーフュージングシステムＳＦＳ−３型）を用いて、入り口の熱風温度１００℃、熱風流量１．０ｍ３、原料投入速度１．０ｋｇ／ｈで、熱風処理時間を０．０３ｓとして瞬間的加熱処理を行った。
【００７５】
＜実施例２〜１１／比較例１〜４＞
表１または表２に示す所定の白色顔料を所定の量で使用したこと以外、実施例１の白色表示粒子の製造方法と同様の方法により、白色表示粒子を得た。
【００７６】
各種白色顔料の製造方法を以下に示す。
［白色顔料Ｂ〜Ｄ、Ｇ〜Ｉ、Ｍ］
表１または表２に示す所定のコア材および有機系処理剤を用いたこと以外、白色顔料Ａと同様の方法により白色顔料を製造した。
酸化ジルコニウムは平均一次粒径１９０ｎｍのものを使用した。
アナターゼ型酸化チタンは平均一次粒径２１０ｎｍのものを使用した。
チタン酸ストロンチウムは平均一次粒径２４０ｎｍのものを使用した。
酸化亜鉛は平均一次粒径２２０ｎｍのものを使用した。
【００７７】
［白色顔料Ｅ］
水１０００ｇに、平均一次粒径２３０ｎｍのルチル型酸化チタン３００ｇを添加・混合し、スラリーを調製した。スラリーを８０℃、ｐＨ９．０に調整し、酸化チタン１００重量部に対してSiO2換算で５重量部のケイ酸ナトリウムを添加した後、ｐHが７．５になるように硫酸（１規定）２時間かけて滴下し、その後、１０分間撹拌した。スラリーを冷却、ろ過、洗浄、乾燥した後、ジェットミル（ミクロンジェットミルMJTホソカワミクロン社製）で粉砕することにより、シリカ膜で被覆された酸化チタンを得た。
得られた酸化チタン１００重量部に対してメチルハイドロジェンポリシロキサン１０重量部を噴霧した後、窒素雰囲気下に１２０℃で８時間、ゆるい撹拌下に加熱した。次いで、空気循環下に１００℃で５時間、ゆるい撹拌下に加熱して脱臭を行い、白色顔料を得た。
【００７８】
［白色顔料Ｆ］
水１０００ｇに、平均一次粒径２３０ｎｍのルチル型酸化チタン３００ｇを添加・混合し、スラリーを調製した。スラリーを８０℃、ｐＨ９．０に調整し、アルミン酸ナトリウムを、酸化チタン１００重量部に対してAl2O3換算で５重量部添加した後、ｐＨ７．０に調整し、３０分間撹拌した。スラリーを冷却、ろ過、洗浄、乾燥した後、ジェットミル（ミクロンジェットミルMJTホソカワミクロン社製）で粉砕することにより、アルミナ膜で被覆された酸化チタンを得た。
得られた酸化チタン１００重量部に対してメチルハイドロジェンポリシロキサン１０重量部を噴霧した後、窒素雰囲気下に１２０℃で８時間、ゆるい撹拌下に加熱した。次いで、空気循環下に１００℃で５時間、ゆるい撹拌下に加熱して脱臭を行い、白色顔料を得た。
【００７９】
［白色顔料Ｊ］
平均一次粒径２３０ｎｍのルチル型酸化チタンを、表面処理することなしにそのまま使用した。
【００８０】
［白色顔料Ｋ］
メチルハイドロジェンポリシロキサンによる表面処理を行わなかったこと以外、白色顔料Ａと同様の方法により白色顔料を製造した。
【００８１】
［白色顔料Ｌ］
平均一次粒径２３０ｎｍのルチル型酸化チタン１００重量部に対してメチルハイドロジェンポリシロキサン１０重量部を噴霧した後、窒素雰囲気下に１２０℃で８時間、ゆるい撹拌下に加熱した。次いで、空気循環下に１００℃で５時間、ゆるい撹拌下に加熱して脱臭を行い、白色顔料を得た。
【００８２】
［黒色表示粒子］
下記した樹脂及びカーボンブラックをヘンシェルミキサ（三井三池鉱業社製）に投入し、撹拌羽根の周速を２５ｍ／秒に設定して５分間混合処理して混合物とした。
スチレンアクリル樹脂（重量平均分子量２０，０００）          １００重量部
カーボンブラック（平均一次粒径２５ｎｍ）                      １０重量部
上記混合物を二軸押出混練機で混練し、次いで、ハンマーミルで粗粉砕した後、ターボミル粉砕機（ターボ工業社製）で粗粉粉砕し、さらに、コアンダ効果を利用した気流分級機で微粉分級処理を行って、体積平均粒径が１０．０μｍの黒色母体粒子を得た。次に、黒色母体粒子１００重量部に、平均一次粒径が１５ｎｍのシリカ粒子（RA200；アエロジル社製）１．０重量部を添加し、ヘンシェルミキサ（三井三池鉱業社製）に投入し、撹拌羽根の周速を５５ｍ／秒に設定して３０分間混合処理を行い、黒色表示粒子を得た。その後、得られた表示粒子を熱風球形化装置（日本ニューマチック工業製サーフュージングシステムＳＦＳ−３型）を用いて、入り口の熱風温度１００℃、熱風流量１．０ｍ３、原料投入速度１．０ｋｇ／ｈで、熱風処理時間を０．０３ｓとして瞬間的加熱処理を行った。
【００８３】
［白色表示粒子を帯電させるためのキャリアＡ］
平均粒子径８０μｍのフェライトコア１００重量部に対して、フッ素化アクリレート樹脂粒子を２重量部加え、これら原料を水平回転翼型混合機に投入し、水平回転翼の周速が８ｍ／秒となる条件で２２℃で１０分間混合攪拌した後、９０℃に加熱し４０分攪拌して、キャリアＡを製造した。
【００８４】
［黒色表示粒子を帯電させるためのキャリアＢ］
平均粒子径８０μｍのフェライトコア１００重量部に対して、シクロヘキシルメタクリレート樹脂粒子を２重量部加え、これら原料を水平回転翼型混合機に投入し、水平回転翼の周速が８ｍ／秒となる条件で２２℃で１０分間混合攪拌した後、９０℃に加熱し４０分攪拌して、キャリアＢを製造した。
【００８５】
［画像表示装置の製造］
画像表示装置は、図２（ａ）と同様の構造を有するように、電子写真現像方式に従って製造した。長さ８０ｍｍ、幅５０ｍｍ、厚さ０．７ｍｍのガラス基板１１を２枚用意し、各基板面上には、厚さ３００ｎｍのインジウム・スズ酸化物（ＩＴＯ）被膜（抵抗３０Ω／□）からなる電極１５を蒸着法により形成した。上記電極上に、ポリカーボネート樹脂１２ｇを、テトラヒドロフラン８０ｍｌとシクロヘキサノン２０ｍｌの混合溶媒に溶解させてなる塗布液を、スピンコート法により塗布して厚さ３μｍの絶縁層１６を形成し、一対の電極付き基板を得た。
【００８６】
黒色表示粒子１ｇおよびキャリアＢ ９ｇを振とう機（ＹＳ−ＬＤ（株）ヤヨイ製）により３０分間混合することにより、表示粒子を帯電させた。得られた混合物（２１，２１０）を、図６（ａ）に示すように、導電性のステージ１００上に置き、一方の電極付き基板を、ステージ１００と約２ｍｍの間隔を空けて設置した。電極１５とステージ１００との間に、ＤＣバイアス＋５０Ｖ，ＡＣバイアス２．０ｋＶ，周波数２．０ｋＨｚを１０秒間印加して、絶縁層１６上に黒色表示粒子２１を付着させた。
【００８７】
白色表示粒子１ｇおよびキャリアＡ ９ｇを振とう機（ＹＳ−ＬＤ（株）ヤヨイ製）により３０分間混合することにより、表示粒子を帯電させた。得られた混合物（２２，２２０）を、図６（ｂ）に示すように、導電性のステージ１００上に置き、他方の電極付き基板を、ステージ１００と約２ｍｍの間隔を空けて設置した。電極１５とステージ１００との間に、ＤＣバイアス−５０Ｖ，ＡＣバイアス２．０ｋＶ，周波数２．０ｋＨｚを１０秒間印加して、絶縁層１６上に白色表示粒子２２を付着させた。
【００８８】
黒色表示粒子を付着させた電極付き基板と、白色表示粒子を付着させた電極付き基板とを、図６（ｃ）に示すように、間隔５０μｍになるように隔壁で調整して重ね、基板周辺をエポキシ系接着剤にて接着し、画像表示装置とした。なお、２種類の表示粒子のガラス基板間への体積占有率は５０％であった。白色表示粒子と黒色表示粒子との含有割合は白色表示粒子／黒色表示粒子の個数比でほぼ１／１にしてある。
【００８９】
［評価］
（白色濃度・コントラスト）
画像表示装置に対して＋１００Ｖと−１００Ｖの直流電圧を交互に１万回繰り返して印加し、電圧印加により得られる表示画像の反射濃度を測定することにより、表示特性を評価した。白表示の状態でプラスの電圧を印加した時に、表示が白から黒に変化することが確認された。なお、画像表示装置の視認方向上流側の電極に印加する電圧を変化させ、他方の電極は電気的に接地させた。
【００９０】
コントラストは、黒色濃度と白色濃度との差、すなわち、コントラスト＝黒色濃度−白色濃度で定義される濃度差により評価した。黒色濃度は、画像表示装置の視認方向上流側の電極に＋１００Ｖの電圧を印加した時に得られる表示面の反射濃度である。白色濃度は、画像表示装置の視認方向上流側の電極に−１００Ｖの電圧を印加した時に得られる表示面の反射濃度である。
濃度は、反射濃度計「ＲＤ−９１８（マクベス社製）」を用いて、表示面上の５カ所をランダムに測定して、その平均値とした。
【００９１】
コントラストは、濃度差が１．４０以上を最優良（◎）、１．２０以上を優良（○）、１．００以上を合格（△）、１．００未満を不合格（×）とした。
白色濃度は、０．３５以下を最優良（◎）、０．５０以下を優良（○）、０．６０以下を合格（△）、０．６０超を不合格（×）とした。
【００９２】
（顔料の体積抵抗値）
前記した方法により測定した。
【００９３】
【表１】
2010122257.tif 000003
【００９４】
【表２】
2010122257.tif 000004
【図面の簡単な説明】
【００９５】
【図１】本発明の白色表示粒子に含有される白色顔料の一例の断面模式図である。
【図２】画像表示装置の断面構成の一例を示す概略図である。
【図３】基体間への電圧印加による表示粒子の移動の例を示す模式図である。
【図４】基体間への電圧印加による表示粒子の移動の例を示す模式図である。
【図５】画像表示面の形状例を示す模式図である。
【図６】表示粒子の封入方法の一例を示す模式図である。
【図７】顔料の体積抵抗値を測定する方法を説明するための概略構成図である。
【符号の説明】
【００９６】
１０：画像表示装置、１１：１２：基板、１５：電極、１６：絶縁層、１７：隔壁、１８：隙間、１８ａ：画像表示面、２１：黒色表示粒子、２２：白色表示粒子。
【図１】
2010122257.tif 000005
【図２】
2010122257.tif 000006
【図３】
2010122257.tif 000007
【図４】
2010122257.tif 000008
【図５】
2010122257.tif 000009
【図６】
2010122257.tif 000010
【図７】
2010122257.tif 000011